(57)【要約】  高いイオン交換能を有し、放射性廃液から高い効率で放射性物質を除去することができる無機イオン交換体、及び該無機イオン交換体を用いる放射性物質を含有する水の浄化方法を提供する。  結晶構造内にアルカリ金属炭酸塩およびアルカリ金属炭酸水素塩からなる群から選ばれる少なくとも１種を含有する層状チタン酸塩を含む無機イオン交換体、及び該無機イオン交換体の製造方法、並びに該無機イオン交換体を用いる放射性ストロンチウムを含有する水の浄化方法を提供する。【特許請求の範囲】
【請求項１】
結晶構造内に、アルカリ金属炭酸塩およびアルカリ金属炭酸水素塩からなる群から選ばれる少なくとも１種を含有する層状チタン酸塩を含む無機イオン交換体。
【請求項２】
前記層状チタン酸塩が、ｘＡ２Ｏ・ＴｉＯ２・ｙＨ２Ｏ・ｚＡ２ＣＯ３（ＡはＬｉ、Ｋ、Ｎａ、Ｒｂ及びＣｓから選ばれる少なくとも１種の元素を表し、ｘ、ｙ、ｚは、それぞれ０．０２≦ｘ≦２．０、ｙ≧０．０５、ｚ≧０．０１５の数値を表す）で表されることを特徴とする請求項１に記載の無機イオン交換体。
【請求項３】
前記層状チタン酸塩が、ＣｕＫα線を用いて測定した粉末Ｘ線回折パターンにおいて、回折角（２θ）が１°以上８°以下の範囲に極大点のある回折ピークを有することを特徴とする請求項１または２に記載の無機イオン交換体。
【請求項４】
前記層状チタン酸塩が、前記回折ピークの半値幅が２θで３°以上である低結晶性の化合物であることを特徴とする請求項３に記載の無機イオン交換体。
【請求項５】
ｐＨが１２以上のアルカリ性ストロンチウム水溶液に分散させたときに、下記式（１）で表される分配係数が３００００ｍｌ／ｇ以上であることを特徴とする請求項１〜４のいずれか一項に記載の無機イオン交換体。
Ｋｄ＝Ｑｅｑ／Ｃｅｑ・・・（１）
（式（１）中、Ｋｄは分配係数（ｍｌ／ｇ）、Ｃｅｑは平衡到達時の水溶液中のストロンチウム濃度（ｍｏｌ／ｍｌ）、Ｑｅｑは平衡到達時の無機イオン交換体の単位重量当たりのストロンチウム吸着量（ｍｏｌ／ｇ）をそれぞれ表す）
【請求項６】
請求項１〜５のいずれか一項に記載の無機イオン交換体の製造方法であって、以下の工程（１）及び工程（２）を順次行うことを特徴とする無機イオン交換体の製造方法。
工程（１）：チタン化合物の粉末と過剰量の、アルカリ金属炭酸塩およびアルカリ金属炭酸水素塩からなる群から選ばれる少なくとも１種の粉末とを混合する工程
工程（２）：前記工程（１）で得られた混合物を７００℃以上１５００℃以下で加熱する工程
【請求項７】
さらに以下の工程（３）及び工程（４）を順次行うことを特徴とする請求項６に記載の無機イオン交換体の製造方法。
工程（３）：前記工程（２）で得られた無機イオン交換体を水で洗浄する工程
工程（４）：前記工程（３）で洗浄後の無機イオン交換体を乾燥する工程
【請求項８】
前記チタン化合物が、酸化チタン、メタチタン酸、アルカリ金属チタン酸塩、および金属チタンからなる群から選ばれる少なくとも１種であることを特徴とする請求項６又は７に記載の無機イオン交換体の製造方法。
【請求項９】
前記工程（１）において、アルカリ金属硫酸塩の粉末をさらに混合することを特徴とする請求項６〜８のいずれか一項に記載の無機イオン交換体の製造方法。
【請求項１０】
請求項１〜５のいずれか一項に記載の無機イオン交換体に、放射性ストロンチウムを含有する水を接触させる工程と、前記接触後の水から前記無機イオン交換体を分離する工程とを順次行うことを特徴とする、放射性ストロンチウムを含有する水の浄化方法。
【発明の詳細な説明】
【技術分野】
【０００１】
本発明は、無機イオン交換体及びその製造方法に関する。また、本発明は、該無機イオン交換体を用いる、放射性ストロンチウムを含有する水の浄化方法に関する。
【背景技術】
【０００２】
原子力発電設備の事故等で排出された放射性廃液中の放射性物質の除去や有価元素の回収のために、合成ゼオライト系吸着剤や陽イオン交換樹脂を用いる方法の他、チタン酸アルカリ金属化合物をイオン交換体として用いる方法が提案されている。
イオン交換体として用いるチタン酸アルカリ金属化合物としては、ＴｉＯ５三角両錐体の連鎖構造を有する層状構造チタン酸アルカリ金属化合物と、ＴｉＯ６八面体の連鎖構造を有する層状チタン酸アルカリ金属塩とからなる多孔質チタネート（特許文献１）、ケイ酸源と、ナトリウム及び／又はカリウム化合物と、四塩化チタンと、水とを混合して混合ゲルを得、該混合ゲルを水熱反応させて得られる結晶性シリコチタネート（特許文献２）等が知られている。チタン酸アルカリ金属化合物として、四チタン酸カリウムＫ２Ｔｉ４Ｏ９は、結晶の層間に水を取り込むことにより、カリウムイオンをカルシウムイオンと交換できることが知られている（非特許文献１）。
【先行技術文献】
【特許文献】
【０００３】
【特許文献１】特開２０１５−１８８７９８号公報
【特許文献２】特開２０１５−１８８７８２号公報
【非特許文献】
【０００４】
【非特許文献１】窯業協会誌８５（１０）１９７７、ｐ４７５−４８１
【発明の概要】
【発明が解決しようとする課題】
【０００５】
しかしながら、従来の合成ゼオライト系吸着剤や陽イオン交換樹脂を用いる方法や、従来のチタン酸アルカリ金属化合物をイオン交換体として用いる方法では、放射性ストロンチウム除去能が十分ではないという課題があった。
本発明が解決しようとする課題は、放射性ストロンチウムが基準値以下になるまで放射性ストロンチウムを除去することができる無機イオン交換体、及び該無機イオン交換体の製造方法、並びに該無機イオン交換体を用いる、放射性ストロンチウムを含有する水の浄化方法を提供することにある。
【課題を解決するための手段】
【０００６】
本発明者は、結晶構造内に、アルカリ金属塩およびアルカリ金属炭酸塩からなる群から選ばれる少なくとも１種を含有する層状チタン酸塩を含む無機イオン交換体が、高いイオン交換能を有し、放射性ストロンチウムを含有する水から高い効率で放射性ストロンチウムを除去できることを見出し、本発明を完成するに至った。【０００７】
即ち、本発明は、以下の［１］〜［１０］に関する。
［１］結晶構造内に、アルカリ金属炭酸塩およびアルカリ金属炭酸水素塩からなる群から選ばれる少なくとも１種を含有する層状チタン酸塩を含む無機イオン交換体。
［２］前記層状チタン酸塩が、ｘＡ２Ｏ・ＴｉＯ２・ｙＨ２Ｏ・ｚＡ２ＣＯ３（ＡはＬｉ、Ｋ、Ｎａ、Ｒｂ及びＣｓから選ばれる少なくとも１種の元素を表し、ｘ、ｙ、ｚは、それぞれ０．０２≦ｘ≦２．０、ｙ≧０．０５、ｚ≧０．０１５の数値を表す）で表されることを特徴とする［１］に記載の無機イオン交換体。
［３］前記層状チタン酸塩が、ＣｕＫα線を用いて測定した粉末Ｘ線回折パターンにおいて、回折角（２θ）が１°以上８°以下の範囲に極大点のある回折ピークを有することを特徴とする［１］または［２］に記載の無機イオン交換体。
［４］前記層状チタン酸塩が、前記回折ピークの半値幅が２θで３°以上である低結晶性の化合物であることを特徴とする［３］に記載の無機イオン交換体。
［５］ｐＨが１２以上のアルカリ性ストロンチウム水溶液に分散させたときに、下記式（１）で表される分配係数Ｋｄが３００００ｍｌ／ｇ以上であることを特徴とする［１］〜［４］のいずれか一項に記載の無機イオン交換体。【０００８】
Ｋｄ＝Ｑｅｑ／Ｃｅｑ・・・（１）
（式（１）中、Ｋｄは分配係数（ｍｌ／ｇ）、Ｃｅｑは平衡到達時の水溶液中のストロンチウム濃度（ｍｏｌ／ｍｌ）、Ｑｅｑは平衡到達時の無機イオン交換体の単位重量当たりのストロンチウム吸着量（ｍｏｌ／ｇ）をそれぞれ表す）
［６］［１］〜［５］のいずれか一項に記載の無機イオン交換体の製造方法であって、以下の工程（１）及び工程（２）を順次行うことを特徴とする無機イオン交換体の製造方法。
工程（１）：チタン化合物の粉末と過剰量の、アルカリ金属炭酸塩およびアルカリ金属炭酸水素塩からなる群から選ばれる少なくとも1種の粉末とを混合する工程
工程（２）：前記工程（１）で得られた混合物を７００℃以上１５００℃以下で加熱する工程
［７］さらに以下の工程（３）及び工程（４）を順次行うことを特徴とする［６］に記載の無機イオン交換体の製造方法。
工程（３）：前記工程（２）で得られた無機イオン交換体を水で洗浄する工程
工程（４）：前記工程（３）で洗浄後の無機イオン交換体を乾燥する工程
［８］前記チタン化合物が、酸化チタン、メタチタン酸、アルカリ金属チタン酸塩、および金属チタンからなる群から選ばれる少なくとも１種であることを特徴とする［６］又は［７］に記載の無機イオン交換体の製造方法。
［９］前記工程（１）において、アルカリ金属硫酸塩の粉末をさらに混合することを特徴とする［６］〜［８］のいずれか一項に記載の無機イオン交換体の製造方法。
［１０］［１］〜［５］のいずれか一項に記載の無機イオン交換体に、放射性ストロンチウムを含有する水を接触させる工程と、前記接触後の水から前記無機イオン交換体を分離する工程とを順次行うことを特徴とする、放射性ストロンチウムを含有する水の浄化方法。
【発明の効果】
【０００９】
本発明の無機イオン交換体は、高いイオン交換能を有し、放射性物質を含有する水から高い効率で放射性物質を除去することができる。このため、放射性廃液から放射性物質を除去する際に、無機イオン交換体としての使用量を削減でき、浄化コストの削減及び放射性廃棄物の量を低減することができる。また、本発明の無機イオン交換体は、井戸水などからの重金属除去、海水などからの有価資源回収、汚染土上からの有害物質除去などにも使用することができる。
【図面の簡単な説明】
【００１０】
【図１】実施例１で得られた層状チタン酸塩の粉末Ｘ線回折パターンである。
【図２】実施例１で得られた層状チタン酸塩の１３Ｃ−ＮＭＲスペクトルである。
【発明を実施するための形態】
【００１１】
＜無機イオン交換体＞
本発明の無機イオン交換体は、結晶構造内に、アルカリ金属炭酸塩およびアルカリ金属炭酸水素塩からなる群から選ばれる少なくとも１種を含有する層状チタン酸塩を含む。
前記層状チタン酸塩の結晶構造内に含有されるアルカリ金属炭酸塩としては、例えば、炭酸リチウム、炭酸ナトリウム、炭酸カリウム、炭酸ルビジウム、炭酸セシウム等が挙げられ、これらは、単独で含有されていてもよいし、２種以上が組み合わされて含有されていてもよい。
また、前記層状チタン酸塩の結晶構造内に含有されるアルカリ金属炭酸水素塩としては、例えば、炭酸水素リチウム、炭酸水素ナトリウム、炭酸水素カリウム、炭酸水素ルビジウム、炭酸水素セシウム等が挙げられ、これらは、単独で含有されていてもよいし、２種以上が組み合わされて含有されていてもよい。
【００１２】
本発明の無機イオン交換体の形態としては、特に制限はなく、粉末状、顆粒状、粒子状、円柱状、球状、ペレット状、ハニカム成型体、多孔質成型体等を挙げることができ、さらに、アルミナ、ジルコニア、コージェライトなどの支持体の上に担持されたものでもよい。イオン交換体は、一般的には、カラムに充填して放射性廃液などを通液する方法で用いられるため、１ｍｍ程度の大きさの顆粒状または粒子状で、水と長時間接触しても脆化しない形態であることが好ましい。
本発明の無機イオン交換体における前記層状チタン酸塩としては、ｘＡ２Ｏ・ＴｉＯ２・ｙＨ２Ｏ・ｚＡ２ＣＯ３（ＡはＬｉ、Ｋ、Ｎａ、Ｒｂ及びＣｓから選ばれる少なくとも１種の元素を表し、ｘ、ｙ、ｚは、それぞれ０．０２≦ｘ≦２．０、ｙ≧０．０５、ｚ≧０．０１５の数値を表す）で表される層状チタン酸塩であることが好ましい。ここで、ｘは、０．０５≦ｘ≦１．０であることが好ましく、０．１≦ｘ≦０．５であることがより好ましい。ｙは、０．０５≦ｙ≦３．０であることが好ましく、０．１≦ｙ≦２．０であることがより好ましい。ｚは、０．０１５≦ｚ≦１．５であることが好ましく、０．０２≦ｚ≦１．０であることがより好ましい。
【００１３】
なお、前記ｚＡ２ＣＯ３は、ｚＡＨＣＯ３であってもよく、この場合の水素イオンは、ｙＨ２Ｏから得られる。従って、前記ｚＡ２ＣＯ３がｚＡＨＣＯ３である場合は、前記層状チタン酸塩は、ｘＡ２Ｏ・ＴｉＯ２・（ｙ−ｚ）Ｈ２Ｏ・ｚＡＨＣＯ３・ｚＡＯＨ（ＡはＬｉ、Ｋ、Ｎａ、Ｒｂ及びＣｓから選ばれる少なくとも１種の元素を表し、ｘ、ｙ、ｚは、それぞれ０．０２≦ｘ≦２．０、ｙ≧０．０５、ｚ≧０．０１５の数値を表す）となる。
【００１４】
前記層状チタン酸塩は、ＣｕＫα線を用いて測定した粉末Ｘ線回折パターンにおいて、回折角（２θ）が１°以上８°以下、好ましくは２°以上７°以下の範囲に極大点のある回折ピークを有することが好ましい。前記粉末Ｘ線回折パターンにおいて、回折角（２θ）が１°以上８°以下、好ましくは２°以上７°以下の範囲に極大点のある回折ピークを有する層状チタン酸塩は、チタン酸の層間距離が、１．１ｎｍ〜８．８ｎｍ、好ましくは、１．３ｎｍ〜４．４ｎｍとなる。前記回折ピークの回折角（２θ）は、実際の粉末Ｘ線回折で得られた回折ピークパターンをベースライン補正した、回折パターンより算出することができる。このベースライン補正は、算出対象の回折角度範囲に回折ピークを有さない化合物で得られたバックグランド曲線をフィッテングさせることにより行うことができる。
【００１５】
また、前記層状チタン酸塩は、前記回折ピークの半値幅が２θで３°以上である低結晶性であることが好ましい。前記回折ピークの半値幅が広くなる程、結晶性が低くなり、前記回折ピークの半値幅が狭くなる程、結晶性が高くなる。本発明における層状チタン酸塩は、前記回折ピークの半値幅が２θで３°以上である低結晶性の化合物であることが好ましく、３°以上１０°以下である低結晶性の化合物がより好ましい。
【００１６】
前記回折ピークの半値幅は、実際の粉末Ｘ線回折で得られた回折ピークパターンをベースライン補正した、回折パターンより算出することができる。このベースライン補正は、算出対象の回折角度範囲に回折ピークを有さない化合物で得られたバックグランド曲線をフィッテングさせることにより行うことができる。また、前記回折ピークパターンが、他の回折ピークと重なり合っている場合は、ピーク分離を行った後に半値幅を求めることができる。ピーク分離は、ガウス型の基本波形の重ね合わせにより近似し、重なりあったピークのそれぞれをカーブフィッテングすることにより行うことができる。
【００１７】
本発明の無機イオン交換体は、上記の通り、層状チタン酸塩の結晶構造内に、アルカリ金属炭酸塩およびアルカリ金属炭酸水素塩からなる群から選ばれる少なくとも１種を含んでおり、このアルカリ金属炭酸塩またはアルカリ金属炭酸水素塩の介在により、チタン酸の層間距離が広がった構造を有している。従来の層状チタン酸塩を含む無機イオン交換体は、チタン酸の層間に水分子を含んだ構造を有し、チタン酸の層間距離が広がっているが、本発明の無機イオン交換体は、チタン酸の層間に、アルカリ金属炭酸塩およびアルカリ金属炭酸水素塩からなる群から選ばれる少なくとも１種を含むことにより、従来の水分子をチタン酸の層間に含む無機イオン交換体よりも、さらに多くの水分子を含み得るため、チタン酸の層間距離がさらに広がった構造を形成し得るためと推定される。
【００１８】
また、本発明の無機イオン交換体は、さらに水分子を結晶構造内に取り込むことができる。すなわち、本発明の無機イオン交換体は、層状チタン酸塩の結晶構造内に、アルカリ金属炭酸塩およびアルカリ金属炭酸水素塩からなる群から選ばれる少なくとも１種と水分子とを含有するものも包含する。水分子と、アルカリ金属炭酸塩およびアルカリ金属炭酸水素塩からなる群から選ばれる少なくとも１種とを両方含む場合は、水分子のみ、または、アルカリ金属炭酸塩およびアルカリ金属炭酸水素塩からなる群から選ばれる少なくとも１種のみを含む場合に比べて、本発明の技術的効果が相乗的に発現することが期待できる。
【００１９】
＜無機イオン交換体の分配係数＞
本発明の無機イオン交換体を、ストロンチウムを含む水溶液に分散させると、無機イオン交換体中のアルカリ金属が、水溶液中のストロンチウムと交換反応し、ストロンチウムが無機イオン交換体に取り込まれ、ストロンチウムが取り込まれた無機イオン交換体が生成し得る。この反応は下記式に示す平衡反応であり、平衡がストロンチウムの取り込みの側（右側）へ傾く程、ストロンチウムの取り込み量が高くなり得る。
【００２０】
【化１】
2020017538.tif 000002
（式中、Ａはアルカリ金属、ＩＥＸは無機イオン交換体をそれぞれ表す）
【００２１】
無機イオン交換体のストロンチウム取り込み能は、該無機イオン交換体をｐＨが１２以上のアルカリ性ストロンチウム水溶液に分散させたときの、下記式（１）で表される分配係数Ｋｄで表すことができる。
Ｋｄ＝Ｑｅｑ／Ｃｅｑ・・・（１）
（式（１）中、Ｋｄは分配係数（ｍｌ／ｇ）、Ｃｅｑは上記平衡反応における平衡到達時の溶液中のストロンチウム濃度（ｍｏｌ／ｍｌ）、Ｑｅｑは上記平衡反応における平衡到達時の無機イオン交換体の単位重量当たりのストロンチウム吸着量（ｍｏｌ／ｇ）をそれぞれ表す）
上記平衡反応において、平衡到達時は、本発明の無機イオン交換体を、ストロンチウムを含む水溶液に分散させた後、水溶液中のストロンチウム濃度を測定して、濃度の変化がなくなる時間を求めることにより確認することができるが、通常は、３〜５時間である。
【００２２】
本発明の無機イオン交換体の分配係数Ｋｄは、３００００ｍｌ／ｇ以上であることが好ましく、１０００００ｍｌ／ｇ以上であることがより好ましく、５０００００ｍｌ／ｇ以上であることが更に好ましい。
上記の平衡反応において、分配係数Ｋｄが高い程、平衡はストロンチウムの取り込みの側（右側）へ傾き、ストロンチウムの取り込み能が高くなる。上記の通り、本発明の無機イオン交換体の分配係数Ｋｄは高いため、高いストロンチウム取り込み能を有している。
なお、本明細書においては、イオン交換体が、イオン交換によりストロンチウムを取り込む現象を、ストロンチウム吸着と呼ぶ。
【００２３】
＜無機イオン交換体の製造方法＞
本発明の無機イオン交換体は、以下の工程（１）及び工程（２）を順次行うことにより製造することができる。
工程（１）：チタン化合物の粉末と過剰量の、アルカリ金属炭酸塩およびアルカリ金属炭酸水素塩からなる群から選ばれる少なくとも１種の粉末とを混合する工程
工程（２）：前記工程（１）で得られた混合物を７００℃以上１５００℃以下で加熱する工程
【００２４】
工程（１）は、チタン化合物の粉末と過剰量の、アルカリ金属炭酸塩およびアルカリ金属炭酸水素塩からなる群から選ばれる少なくとも１種（以下、アルカリ金属炭酸塩等ともいう）の粉末とを混合する工程である。チタン化合物の粉末と混合するアルカリ金属炭酸塩等の粉末量は、チタン化合物の粉末量よりも過剰であれば、特に制限はないが、チタン化合物をチタン元素換算１００ｍｏｌ％に対して、１２０ｍｏｌ％以上であることが好ましく、１５０ｍｏｌ％以上であることがより好ましく、２００ｍｏｌ％以上であることがさらに好ましい。
【００２５】
本発明の無機イオン交換体の製造方法に用いられる、アルカリ金属炭酸塩およびアルカリ金属炭酸水素塩としては、前述のアルカリ金属炭酸塩およびアルカリ金属炭酸水素塩が挙げられる。本発明の無機イオン交換体の製造方法に用いられる前記チタン化合物としては、酸化チタン、メタチタン酸、アルカリ金属チタン酸塩、金属チタン等が挙げられ、これらは、単独で用いてもよいし、２種以上を組み合わせて用いてもよい。アルカリ金属チタン酸塩としては、チタン酸リチウム、チタン酸ナトリウム、チタン酸カリウム、チタン酸ルビジウム、チタン酸セシウム等が挙げられる。
【００２６】
前記工程（１）において、工程（２）における加熱温度よりも融点の高いアルカリ金属硫酸塩の粉末をさらに混合することにより、工程（２）において、高温で溶融したアルカリ金属炭酸塩中で反応前のチタン化合物が沈殿して反応ムラが生じることが抑制される。更に、工程（２）において反応後の化合物および過剰のアルカリ金属炭酸塩の融液がアルカリ金属硫酸塩粉末に浸み込んだ状態で冷却されることにより、それらが固化するとともに収縮する際に製造容器との界面に隙間ができ、前記工程（２）において得られる生成物を製造容器から取り出しやすくすることができる。アルカリ金属硫酸塩としては、特に制限はなく、例えば、硫酸カリウム、硫酸ナトリウム等が挙げられる。
【００２７】
工程（２）は、前記工程（１）で得られた混合物を７００℃以上１５００℃以下で加熱する工程である。加熱時間は、３０分間〜１００時間が好ましい。チタン化合物の粉末と過剰量のアルカリ金属炭酸塩等の粉末との混合物を７００℃以上１５００℃以下で加熱することにより、チタン化合物がアルカリ金属炭酸塩と反応して層状チタン酸塩が生成すると共に、層状チタン酸塩の結晶構造内にアルカリ金属炭酸塩を含有させることができる。なお、工程（２）において、アルカリ金属炭酸水素塩は、高温で分解してアルカリ金属炭酸塩となる。
【００２８】
この反応は、炭酸ガスが脱離する反応であるため、系内の炭酸ガス濃度が高くなると反応が阻害され、目的とは別の生成物が生じるなどの不具合が生じる。そのため、加熱に使用する容器や装置は、炭酸ガスを効率的に排気できる構造や仕組みとなっていることが好ましい。例えば、容器は、通気のための切り欠きのあるものが好ましく、加熱装置としては排気を吸引して外気を少しずつ取り込む仕組みのあるものが好ましい。
【００２９】
前記工程（１）及び工程（２）を順次行うことによって、結晶構造内に、アルカリ金属炭酸塩およびアルカリ金属炭酸水素塩から選ばれる少なくとも１種を含有する層状チタン酸塩を含む無機イオン交換体を得ることができる。
ここで、アルカリ金属炭酸水素塩は、工程（２）で結晶構造内に含有されたアルカリ金属炭酸塩の一部が、空気中などから供給される水分子および二酸化炭素と反応して生成したものである。
このようにして得られる無機イオン交換体は、結晶構造内に水分子を含有していない層状チタン酸塩を含む無機イオン交換体である。本発明の無機イオン交換体は、さらに以下の工程（３）及び工程（４）を順次行うことにより、結晶構造内にさらに水分子を含有する層状チタン酸塩を含む無機イオン交換体を製造することができる。
工程（３）：前記工程（２）で得られた無機イオン交換体を水で洗浄する工程
工程（４）：前記工程（３）で洗浄後の無機イオン交換体を乾燥する工程
【００３０】
前記工程（３）は、前記工程（２）で得られた無機イオン交換体を水で洗浄し、無機イオン交換体の結晶構造の外にある余分なアルカリ金属炭酸塩を除去する工程である。前記工程（２）で得られた無機イオン交換体を水で洗浄することにより、無機イオン交換体の結晶構造の外にある余分なアルカリ金属炭酸塩を除去すると同時に、層状チタン酸塩の結晶構造内に水分子が取り込まれ、チタン酸の層間距離がさらに広がった構造となる。
【００３１】
洗浄の効率を上げるために、前記工程（２）で得られた生成物は、工程（３）の前に解砕しておくことが好ましい。解砕装置としては、ジョークラッシャー、ロールクラッシャー、ハンマーミルなどを用いることができる。
前記工程（３）において、イオン交換体の結晶構造内に存在するアルカリ金属炭酸塩等が除去されないように、水での洗浄は穏やかにすることが好ましい。即ち、適量の水で洗浄したり、高温でない水で洗浄したりすることで、結晶構造内での水分子をより多く保持することができる。例えば、水での洗浄は、工程（２）の生成物の重量に対して３〜１０倍の重量の常温の水でスラリー化し、次いで脱水し、更に得られた脱水ケーキの重量に対して３〜１０倍の重量の常温の水を通水する方法、或いは、前記スラリー化と脱水を２〜３回繰り返す方法が好ましい。
【００３２】
前記工程（４）は、前記工程（３）で洗浄後の無機イオン交換体を乾燥する工程である。水分子のみを完全に除去して、アルカリ金属炭酸塩等のみを結晶構造内に残すようにしてもよいが、アルカリ金属炭酸塩等だけでなく、水分子も結晶構造内に残すようにした方が、アルカリ金属炭酸塩等のみを結晶構造内に残すよりは、チタン酸の層間をより広くすることができ、本発明の技術的効果の発現を最大化することができる。したがって、前記工程（３）で層状チタン酸塩の結晶構造内に取り込まれた水分子を、前記工程（４）により前記無機イオン交換体を乾燥させてもなお結晶構造内に残存させるために、乾燥条件は、穏やかにすることが好ましい。乾燥条件としては、１００℃以下での温風乾燥が好ましく、５０℃以下での温風乾燥がより好ましい。
前記工程（３）および前記工程（４）においては、結晶構造内に取り込まれた水分子の一部と、結晶構造内に存在するアルカリ金属炭酸塩の一部と、水中または空気中から供給される二酸化炭素とが反応し、アルカリ金属炭酸水素塩が更に生成することがある。
【００３３】
工程（４）で得られた無機イオン交換体の乾燥物は、必要に応じ解砕または粉砕して粉末状とすることができる。また、得られた無機イオン交換体の粉末を、造粒助剤を用いて造粒処理を行い、造粒体としてもよい。造粒処理方法としては、特に制限はなく、転動造粒法、流動層造粒法、混合撹拌造粒法、押出造粒法、融解造粒法、噴霧造粒法、圧縮造粒法、粉砕造粒法等が挙げられる。造粒助剤としては、例えば、ベントナイト、アタパルジャイト、セピオライト、アロフェン、ハロイサイト、イモゴライト、カオリナイト等の粘土鉱物；ケイ酸ナトリウム、ケイ酸カルシウム、ケイ酸マグネシウム、メタケイ酸ナトリウム、メタケイ酸カルシウム、メタケイ酸マグネシウム、メタケイ酸アルミン酸ナトリウム、メタケイ酸アルミン酸カルシウム、メタケイ酸アルミン酸マグネシウムなどのケイ酸塩化合物；ポリビニルアルコール、カルボキシメチルセルロース、ショ糖脂肪酸エステル、ブタジエン−スチレンラテックス、フッ素樹脂などの有機高分子等が挙げられる。これらは１種を単独で用いてもよいし、２種以上を混合して用いてもよい。
【００３４】
＜放射性ストロンチウムを含有する水の浄化方法＞
本発明の無機イオン交換体を用いて、放射性物質を含有する水、具体的には放射性ストロンチウムを含有する水を浄化し、水中に含まれる放射性ストロンチウムを除去することができる。前記放射性ストロンチウムを含む水の浄化方法は、本発明の無機イオン交換体に放射性ストロンチウムを含有する水を接触させる工程と、前記接触後に得られた水から前記無機イオン交換体を分離する工程とを順次行うことにより実施することができる。
【００３５】
本発明の放射性ストロンチウムを含有する水の浄化方法において、本発明の無機イオン交換体に放射性ストロンチウムを含有する水を接触させる方法は、特に制限はなく、例えば、前記無機イオン交換体をカラム等の容器に充填して、放射性ストロンチウムを含む水を通塔させる方法や、放射性ストロンチウムを含有する水に、本発明の無機イオン交換体を分散させる方法等が挙げられる。
【００３６】
前記放射性ストロンチウムを含有する水の浄化方法において、本発明の無機イオン交換体に放射性ストロンチウムを含有する水を接触後に得られた水から前記無機イオン交換体を分離する方法は、本発明の無機イオン交換体に放射性ストロンチウムを含有する水を接触後に得られた水から前記無機イオン交換体を分離できれば特に制限はなく、例えば、前記無機イオン交換体をカラム等の容器に充填して、放射性ストロンチウムを含有する水を通塔させる場合は、そのまま通過した水を分取すればよく、放射性ストロンチウムを含有する水に、本発明の無機イオン交換体を分散させる場合は、分散された無機イオン交換体を、上部または下部にストレーナー構造を有する容器を用いて無機イオン交換体を前記接触後の水から分離すること等により行うことができる。
【実施例】
【００３７】
以下に実施例を比較例と共に挙げて本発明を詳細に説明するが、本発明はそれら実施例によって何ら限定されるものではない。以下の実施例と比較例において、得られたチタン酸塩の組成および物性の測定は下記によった。【００３８】
＜金属元素組成分析＞
フッ酸と硝酸と過塩素酸との混酸を用い、テフロン（登録商標）製耐圧密閉容器内で１４０℃に加熱して試料を分解し、硝酸溶液としてから、ＩＣＰ−ＭＳにて金属元素の含有量を分析した。【００３９】
＜Ｃ、Ｈ含有量測定＞
ＪＩＳ  Ｍ  ８８１９の方法に従い、固体中炭素水素分析計を用いて、燃焼温度９２０℃の条件にて、ＣおよびＨの含有量を分析した。【００４０】
＜粉末Ｘ線回折＞
（株）リガク製の粉末Ｘ線回折装置ＲＩＮＴ２２００ ＵＬＴＩＭＡ ＩＶを用い、線源
として、Ｃｕ管球［波長１．５４１８４１Å（Ｋα）］を用いて、角度（２θ）１°から２０°までの回折パターンを得た。そして、この角度範囲に回折ピークを有さないアナターゼ型二酸化チタン粉末の測定で得られたバックグラウンド曲線をフィッテングさせて補正した上で、最低角度（２θ）の回折ピークの位置および半値幅を求めた。【００４１】
＜ＴＧ−ＭＳ分析＞
（株）リガク製の粉示差熱天秤−光イオン化質量分析同時測定システム  Ｔｈｅｒｍｏ  Ｍａｓｓ  Ｐｈｏｔｏを用い、室温から毎分１０℃で２００℃まで昇温したときの発生ガスを分析した。そして、（株）リガク発行のＴｈｅｒｍｏ  Ｍａｓｓ  Ｐｈｏｔｏ測定データ集に記載の無機ガスの簡易定量法を用いて、発生ガス量を求めた。【００４２】
＜１３Ｃ−ＮＭＲ＞
ＪＥＯＬ  ＲＥＳＯＮＡＮＣＥ製のＪＮＭ−ＥＣＡ６００を用い、共鳴周波数１５０ＭＨｚとし、回転数１０ｋＨｚのＭＡＳ（シングルパルス）にて固体高分解能１３Ｃ−ＮＭＲ測定を行った。炭酸塩ピークの同定は、試薬炭酸塩の測定により得られた共鳴ピーク位置との比較により行った。【００４３】
＜ストロンチウム吸着試験＞
脱イオン水１Ｌに、塩化ストロンチウム（ＳｒＣｌ２）０．０９０５ｇを溶解させ、次いで４８％水酸化ナトリウム水溶液６．２５ｇを加えてよく混ぜ、試験溶液とした。この試験溶液５０ｍｌに、試料０．０５ｇを入れ、ラボシェーカーで１０時間振とうさせた。
振とう後、試験溶液をメンブレンフィルターにより濾過し、濾液中の残留ストロンチウム量をＩＣＰ−ＯＥＳ（パーキンエルマー製Ｏｐｔｉｍａ  ８３００）を用いて定量し、分配係数Ｋｄ（ｍｌ／ｇ）を下記式により求めた。【００４４】
【数１】
2020017538.tif 000003
【００４５】
（実施例１）
無水炭酸カリウム粉末２７．６ｇ（Ｋとして４００ｍｍｏｌ）と、硫酸カリウム粉末３５ｇと、アナターゼ型二酸化チタン粉末８．０ｇ（Ｔｉとして１００ｍｍｏｌ）とを乳鉢でよく混合し、アルミナルツボに入れて９５０℃で２０時間加熱した。生成物を乳鉢で粗解砕し、５００ｇの脱イオン水に懸濁させ、１時間撹拌した。次いで、減圧ろ過し、脱水ケーキとなったところで、減圧ろ過を続けながら、１００ｇの脱イオン水でリンス洗浄した。脱水したウエットケーキに、２０ｍｌのメタノールを通液して水と置換し、次いで、常温で風乾し、白色の粉末を得た。得られた白色粉末について、前記金属元素組成分析とＣ、Ｈ含有量測定結果を行ったところ、組成は次の式で表せることが分かった。
０．２４Ｋ２Ｏ・ＴｉＯ２・１．０Ｈ２Ｏ・０．０８６Ｋ２ＣＯ３【００４６】
次に、得られた白色粉末について、前記粉末Ｘ線回折測定を行ったところ、図１に示す回折パターンが得られた。回折角８°以下に極大点を有するブロードなピークが観察され、層状物質の層間が不規則に広がった構造であることが示唆された。最低角回折線のピーク位置は６．８°で、その半値幅は２θで５．２°であった。
さらに、得られた白色粉末について、前記ＴＧ−ＭＳ分析を行ったところ、１３％の重量減少があり、発生ガスはＨ２Ｏと同定された。
また、得られた白色粉末について、１３Ｃ−ＮＭＲを分析したところ、図２に示すチャートが得られ、化学シフトが１７０ｐｐｍの位置に炭酸カリウムに帰属される鋭いピークが得られた。
さらに、前記ストロンチウム吸着試験を行ったところ、分配係数Ｋｄは１００万ｍｌ／ｇであった。
以上の分析結果を表１に示す。表１に示した結果より、上記で得られた白色粉末は、結晶構造内に炭酸カリウムおよび炭酸水素カリウムからなる群から選ばれる少なくとも１種と水とを含有する、低結晶性の層状チタン酸カリウムであると推定され、優れたストロンチウム吸着能を有していた。【００４７】
（実施例２）
無水炭酸カリウム粉末１０．４ｇ（Ｋとして１５０ｍｍｏｌ）と、硫酸カリウム粉末１３ｇと、メタチタン酸粉末９．８ｇ（Ｔｉとして１００ｍｍｏｌ）とを乳鉢でよく混合し、アルミナルツボに入れて９００℃で２０時間加熱した。生成物を乳鉢で粗解砕し、３５０ｇの脱イオン水に懸濁させ、１時間撹拌した。次いで、減圧ろ過し、脱水ケーキとなったところで、減圧ろ過を続けながら、１００ｇの脱イオン水でリンス洗浄した。洗浄したケーキを、５０℃で温風乾燥し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内に炭酸カリウムおよび炭酸水素カリウムからなる群から選ばれる少なくとも１種と水とを含有する、低結晶性の層状チタン酸カリウムであると推定され、優れたストロンチウム吸着能を有していた。【００４８】
（実施例３）
無水炭酸ナトリウム粉末２１．２ｇを水２００ｍｌに溶解し、常温で撹拌しながら、１０重量％硫酸チタン水溶液２４０ｇ（Ｔｉとして１００ｍｍｏｌ）を３０分間かけて滴下した。生成した水酸化チタンを遠心分離で回収し、１００℃で蒸発乾固させた後、乳鉢ですり潰して水酸化チタン粉末１１．３ｇを得た。この水酸化チタン粉末全量と、無水炭酸ナトリウム粉末１５．９ｇ（Ｎａとして３００ｍｍｏｌ）と、硫酸カリウム粉末２５ｇとを乳鉢でよく混合し、アルミナルツボに入れて９００℃で２０時間加熱した。生成物を乳鉢で粗解砕し、５００ｇの脱イオン水に懸濁させ、１時間撹拌した。次いで、減圧ろ過し、脱水ケーキとなったところで、減圧ろ過を続けながら、１００ｇの脱イオン水でリンス洗浄した。洗浄したケーキを、５０℃で温風乾燥し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内に炭酸ナトリウムおよび炭酸水素ナトリウムからなる群から選ばれる少なくとも１種と水とを含有する、低結晶性の層状チタン酸ナトリウムであると推定され、優れたストロンチウム吸着能を有していた。【００４９】
（実施例４）
無水炭酸リチウム粉末１４．９ｇを水２００ｍｌに溶解して７０℃に加熱し、撹拌しながら、１０重量％四塩化チタン水溶液１９０ｇ（Ｔｉとして１００ｍｍｏｌ）を３０分間かけて滴下した。生成した水酸化チタンを遠心分離で回収し、１００℃で蒸発乾固させた後、乳鉢ですり潰して水酸化チタン粉末１２．８ｇを得た。この水酸化チタン粉末全量と、無水炭酸リチウム粉末９．２ｇ（Ｌｉとして２５０ｍｍｏｌ）と、硫酸カリウム粉末２５ｇとを乳鉢でよく混合し、アルミナルツボに入れて９００℃で２０時間加熱した。生成物を乳鉢で粗解砕し、５００ｇの脱イオン水に懸濁させ、１時間撹拌した。次いで、減圧ろ過し、脱水ケーキとなったところで、減圧ろ過を続けながら、１００ｇの脱イオン水でリンス洗浄した。洗浄したケーキを、５０℃で温風乾燥し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内に炭酸リチウムおよび炭酸水素リチウムからなる群から選ばれる少なくとも１種と水とを含有する、低結晶性の層状構造チタン酸リチウムであると推定され、優れたストロンチウム吸着能を有していた。【００５０】
（比較例１）
無水炭酸カリウム粉末３．５ｇ（Ｋとして５０ｍｍｏｌ）と、アナターゼ型二酸化チタン粉末８．０ｇ（Ｔｉとして１００ｍｍｏｌ）をと乳鉢でよく混合し、アルミナルツボに入れて８００℃で４８時間加熱し、白色粉末を得た。ただし、加熱１６時間毎に一旦冷却し、乳鉢でよくすり潰した。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内にアルカリ金属炭酸塩およびアルカリ金属炭酸酸塩を含有しない、層状四チタン酸カリウムであると推定された。【００５１】
（比較例２）
比較例１で得られたチタン酸カリウム１ｇを６０ｇの脱イオン水に懸濁させ、４８時間撹拌した。次いで、減圧ろ過し、脱水ケーキとなったところで、減圧ろ過を続けながら、１０ｇの脱イオン水でリンス洗浄した。洗浄したケーキを、室温で風乾し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、層状結晶である四チタン酸カリウムの層間から一部のカリウムが溶出するとともに、水とオキソニウムイオンとが導入され、層間が規則的に広がっているが、結晶構造内にアルカリ金属炭酸塩およびアルカリ金属炭酸酸塩を含有しない、層状チタン酸カリウムであると推定された。【００５２】
（比較例３）
無水炭酸ナトリウム粉末２１．２ｇを水２００ｍｌに溶解し、常温で撹拌しながら、１０重量％硫酸チタン水溶液２４０ｇ（Ｔｉとして１００ｍｍｏｌ）を３０分間かけて滴下した。生成した水酸化チタンを遠心分離で回収し、１００℃で蒸発乾固させた後、乳鉢ですり潰して水酸化チタン粉末１１．３ｇを得た。この水酸化チタン粉末全量と、無水炭酸ナトリウム粉末３．７ｇ（Ｎａとして７０ｍｍｏｌ）と、硫酸カリウム粉末２５ｇとを乳鉢でよく混合し、アルミナルツボに入れて９００℃で２０時間加熱した。生成物を乳鉢で粗解砕し、５００ｇの脱イオン水に懸濁させ、１時間撹拌した。次いで、減圧ろ過し、脱水ケーキとなったところで、減圧ろ過を続けながら、１００ｇの脱イオン水でリンス洗浄した。洗浄したケーキを、５０℃で温風乾燥し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内にアルカリ金属炭酸塩およびアルカリ金属炭酸酸塩を含有しない、トンネル構造のチタン酸ナトリウムであると推定された。【００５３】
（比較例４）
無水炭酸リチウム粉末１４．９ｇを水２００ｍｌに溶解して７０℃に加熱し、攪拌しながら、１０重量％四塩化チタン水溶液１９０ｇ（Ｔｉとして１００ｍｍｏｌ）を３０分間かけて滴下した。生成した水酸化チタンを遠心分離で回収し、１００℃で蒸発乾固させた後、乳鉢ですり潰して水酸化チタン粉末１２．８ｇを得た。この水酸化チタン粉末全量と、無水炭酸リチウム粉末７．４ｇ（Ｌｉとして２００ｍｍｏｌ）と、硫酸カリウム粉末２５ｇとを乳鉢でよく混合し、アルミナルツボに入れて９００℃で２０時間加熱した。生成物を乳鉢で粗解砕し、５００ｇの脱イオン水に懸濁させ、１時間攪拌した。次いで、減圧ろ過し、脱水ケーキとなったところで、減圧ろ過を続けながら、１００ｇの脱イオン水でリンス洗浄した。洗浄したケーキを、５０℃で温風乾燥し、白色粉末を得た。得られた白色粉末について、金属元素組成分析、Ｃ、Ｈ含有量測定、粉末Ｘ線回折、ＴＧ−ＭＳ分析、１３Ｃ−ＮＭＲ及びストロンチウム吸着試験を行った。その結果を表１に示す。表１に示した結果より、得られた白色粉末は、結晶構造内にアルカリ金属炭酸塩およびアルカリ金属炭酸酸塩を含有しない、層状チタン酸リチウムであると推定された。【００５４】
【表１】
2020017538.tif 000004
【００５５】
表１に示したように、１３Ｃ−ＮＭＲの結果、実施例１〜４の層状チタン酸塩は、いずれもＣＯ３に帰属できるピークが確認され、結晶構造内にアルカリ金属炭酸塩およびアルカリ金属炭酸水素塩からなる群から選ばれる少なくとも１種が含有されることが確認された。それに対して、比較例１〜４のチタン酸塩は、いずれもアルカリ金属炭酸塩およびアルカリ金属炭酸水素塩を含んでいなかった。
また、ストロンチウム吸着試験の結果、実施例１〜４の層状チタン酸塩は、上記の分配係数がいずれも５００００ｍｌ／ｇ以上であり、高いストロンチウム吸着能を有することが確認された。それに対して、比較例１〜４のチタン酸塩は、分配係数が５０ｍｌ／ｇ以下であり、ストロンチウム吸着能において劣っていた。【００５６】
また、粉末Ｘ線回折の結果、実施例１〜４の層状チタン酸塩は、いずれも回折角（２θ）が１°以上８°以下の範囲に極大点のある回折ピークを有しており、チタン酸の層間距離が広いことが確認された。それに対して、比較例１〜４のチタン酸塩は、回折角（２θ）が８°を超えており、チタン酸の層間距離が、実施例１〜４の層状チタン酸塩と比較して狭くなっていた。【００５７】
また、実施例１〜４の層状チタン酸塩は、粉末Ｘ線回折の回折ピークの半値幅が２θで、いずれも３°以上であり、低結晶性のチタン酸塩であることが確認された。それに対して、比較例１〜４のチタン酸塩は、粉末Ｘ線回折の回折ピークの半値幅が２θで、いずれも１°以下であり、結晶性が高いチタン酸塩であることが確認された。
さらに、実施例１〜４の層状チタン酸塩は、ＴＧ−ＭＳの結果、結晶構造内に水を含むことが確認された。それに対し、比較例１、２および４のチタン酸塩は、結晶構造内に水を含んでいなかった。
【産業上の利用可能性】
【００５８】
本発明の無機イオン交換体は、高いイオン交換能を有し、放射性物質を含有する水から高い効率で放射性物質を除去することができる。このため、例えば、井戸水、湖沼水、河川水、雨水、湧水、上下水道水、工場上水・中水・下水などの各種の水などからの重金属除去、海水などからの有価資源回収、汚染土壌からの有害物質除去などにも使用することができる。
【図１】
2020017538.tif 000005
【図２】
2020017538.tif 000006
【国際調査報告】
2020017538.tif 000007
2020017538.tif 000008
2020017538.tif 000009
2020017538.tif 000010